(57)【特許請求の範囲】
【請求項１】
ポリイソシアネートとポリオールと水酸基を有する（メタ）アクリル化合物を反応させて得られる末端にイソシアネート基と（メタ）アクリロイル基とを有するウレタンプレポリマー（Ａ）、ポリイソシアネートとポリオールを反応させて得られる末端にイソシアネート基を有するウレタンプレポリマー（ｂ１）と、Ｎ−２−ヒドロキシアルキルオキサゾリジン（ｂ２）とを反応させて得られる少なくとも１個以上のオキサゾリジン基を有するウレタン化合物（Ｂ）、及び酸触媒（Ｃ）を含有し、前記ウレタンプレポリマー（Ａ）が有するイソシアネート基１モルに対して、前記ウレタン化合物（Ｂ）のオキサゾリジン環が水により開環して発生するアミノ基及び水酸基との合計モル比が１．１〜１．５の範囲であることを特徴とする湿気硬化型ウレタン被覆材。
【請求項２】
前記ウレタンプレポリマー（Ａ）と前記ウレタン化合物（Ｂ）の製造に用いられるポリオールが、ポリオキシアルキレンポリオールである請求項１記載の湿気硬化型ウレタン被覆材。
【発明の詳細な説明】
【技術分野】
【０００１】
本発明は、土木建築用材料として有用であり、特に被覆材を塗布後、上塗り材塗布までの時間が長く空いても上塗り材との接着性に優れ、更に耐水後でも接着性に優れる湿気硬化型ウレタン被覆材に関する。
【背景技術】
【０００２】
一般に、モルタルやコンクリートなどの無機質基材からなる土木建築物においては、無機質基材の腐食、劣化防止等を目的としてウレタン樹脂からなる防水材、塗り床材、シーリング材などのウレタン被覆材が使用され、近年、主剤と硬化剤の混合の必要がない湿気硬化型一液ウレタンが作業性に優位な理由で用いられつつある。
【０００３】
従来の湿気硬化型ウレタン組成物としては、エチレンオキサイド単位を特定量含むポリオールと有機ジイソシアネートとを反応させて得られるプレポリマーからなるもの（ 例えば特許文献１ 参照。） が知られているが、この組成物は、硬化時に水分とイソシアネート基が反応する際に発生する炭酸ガスのためにしばしば塗膜の膨れが発生する問題がある。
【０００４】
従来膨れの原因となる炭酸ガスの発生を抑えるためにケチミン、エナミン、オキサゾリジン等の湿気解離型の架橋剤が提案されており、その中でもオキサゾリジンを用いたウレタン組成物（例えば特許文献２、特許文献３及び特許文献４参照。）は炭酸ガスの発生がなく比較的性能バランスのとれた材料である。
【０００５】
しかしながら、これらのウレタン組成物は複数回にわたって上塗り塗布する場合が多く、更に耐候性向上のためアクリル系等の上塗り材を塗布する場合が多い。
上記のウレタン組成物によれば、ウレタン組成物を塗布後、上塗り材を塗布するまでに５日間以上経過すると上塗り材とウレタン被覆材との接着性が低下する傾向があり、好ましくない。市場からは夏場7日間程度放置した後においても、上塗り材を塗布しても良好な接着性を示す材料が求められている。
【先行技術文献】
【特許文献】
【０００６】
【特許文献１】特開昭５７−９４０５６号公報
【特許文献２】特開平６−２９３８２１号公報
【特許文献３】特開平７−３３８５２号公報
【特許文献４】特開平７−１０９４９号公報
【発明の概要】
【発明が解決しようとする課題】
【０００７】
本発明が解決しようとする課題は、被覆材を塗布後、上塗り材塗布までの時間が長く空いても上塗り材との接着性（以後、暴露後接着性という。）に優れる湿気硬化型ウレタン被覆材を提供することである。
【課題を解決するための手段】
【０００８】
本発明者等は、前記課題を解決すべく鋭意研究を進めた結果、末端にイソシアネート基と（メタ）アクリロイル基とを有するウレタンプレポリマーと、オキサゾリジン含有ウレタン化合物とを特定の比率で含有する湿気硬化型ウレタン被覆材に限り、前記課題を解決することを見出し、本発明を完成するに至った。
【０００９】
すなわち、本発明は、ポリイソシアネートとポリオールと水酸基を有する（メタ）アクリル化合物を反応させて得られる末端にイソシアネート基と（メタ）アクリロイル基とを有するウレタンプレポリマー（Ａ）（以下、ウレタンプレポリマー（Ａ）と略す。）、ポリイソシアネート又はポリイソシアネートとポリオールを反応させて得られる末端にイソシアネート基を有するウレタンプレポリマー（ｂ１）と、Ｎ−２−ヒドロキシアルキルオキサゾリジン（ｂ２）とを反応させて得られる少なくとも１個以上のオキサゾリジン基を有するウレタン化合物（Ｂ）（以下、ウレタン化合物（Ｂ）と略す。）、及び酸触媒（Ｃ）を含有し、前記ウレタンプレポリマー（Ａ）が有するイソシアネート基１モルに対して、前記ウレタン化合物（Ｂ）のオキサゾリジン環が水により開環して発生するアミノ基及び水酸基との合計モル比が１．１〜１．５の範囲であることを特徴とする湿気硬化型ウレタン被覆材を提供するものである。
【発明の効果】
【００１０】
本発明の湿気硬化型ウレタン被覆材は、暴露後接着性が良好なものである。また、本発明の湿気硬化型ウレタン被覆材は、耐水後においても上塗り材との接着性（耐水接着性）に優れるものであり、また、常温での硬化性にも優れ、被覆材層及び上塗り材層の耐フクレ性にも優れるものである。また、本発明の湿気硬化型ウレタン被覆材は、厚塗りしても硬化時に炭酸ガスによる発泡がないものである。
【発明を実施するための形態】
【００１１】
まず、前記ウレタンプレポリマー（Ａ）について説明する。
【００１２】
前記ポリイソシアネートとしては、イソシアネート基を２個以上有するものであれば特に限定されるものではないが、例えば、２，４−トリレンジイソシアネート、２，６−トリレンジイソシアネート、ジフェニルメタンジイソシアネート、ヘキサメチレンジイソシアネート、シクロヘキサンジイソシアネート、イソホロンジイソシアネート、キシレンジイソシアネート、ナフタレンジイソシアネート、ｐ−フェニレンジイソシアネート、４，４’−ジフェニルメタントリイソシアネート等が使用でき、これらは単独又は２種以上を併用してもよい。
【００１３】
前記ポリオールとしては特に限定されるものではないが、例えば、ポリオキシアルキレンポリオール、ポリカーボネートポリオール、ポリエステルポリオール、ポリアクリルポリオール等が挙げられ、これらは単独又は２種以上を併用してもよい。
【００１４】
前記ポリオールとしては、前記した中でも、ポリオキシアルキレンポリオールを使用することが暴露後接着性や耐水接着性の観点から好ましい。前記ポリオキシアルキレンポリオールはエチレングリコール、プロピレングリコール、水、グリセリン、トリメチロールプロパン、ペンタエリスリトール等にエチレンオキサイド、プロピレンオキサイド、ブチレンオキサイドを単独又は２種以上を公知の方法で付加して得られるものが好ましい。
【００１５】
また、前記ポリオールとしては、前記した以外にも、エチレングリコール、１，２−プロパンジオール、１，３−プロパンジオール、２−メチル−１，３−プロパンジオール、１，２−ブタンジオール、１，３−ブタンジオール、１，４−ブタンジオール、１，５−ペンタンジオール、２，２−ジメチル−１，３−プロパンジオール、１，６−ヘキサンジオール、３−メチル−１，５−ペンタンジオール、３，３’−ジメチロールへプタン、ジエチレングリコール、ジプロピレングリコール、トリエチレングリコール、１，４−シクロヘキサンジメタノール、ビスヒドロキシエチルベンゼン、ビスヒドロキシメチルテレフタレート、トリメチロールプロパン、グリセリン、ヘキサントリオール、ペンタエリスリトール、トリメチロールプロパンやペンタエリスリトール等の二量体、ソルビトール、マンニトール等の糖類等を使用してもよい。
【００１６】
前記水酸基を有する（メタ）アクリル化合物としては、水酸基を有する（メタ）アクリル酸エステルが好ましく、例えば、２−ヒドロキシエチル（メタ）アクリレート、２−ヒドロキシプロピル（メタ）アクリレート、３−ヒドロキシブチル（メタ）アクリレート；ポリエチレングリコールモノ（メタ）アクリレート、ポリプロピレングリコールモノ（メタ）アクリレート等のような水酸基を２個有するアルコールのモノ（メタ）アクリレート類；トリス（ヒドロキシエチル）イソシアヌル酸のジ（メタ）アクリレート、ペンタエリスリトールトリ（メタ）アクリレート等の３個以上の水酸基を有するアルコールの部分（メタ）アクリレート類が挙げられる。
なお、前記水酸基を有する（メタ）アクリル化合物により、ウレタンプレポリマー（Ａ）に（メタ）アクリロイル基が導入されるが、これにより上塗り層との接着性が向上する。
なお、本発明において、（メタ）アクリル化合物とは、アクリル化合物とメタクリル化合物の一方又は両方をいい、（メタ）アクリロイルとは、アクリロイルとメタクリロイルの一方又は両方をいう。
【００１７】
次に、前記ウレタンプレポリマー（Ａ）の製造方法について説明する。
【００１８】
前記ウレタンプレポリマー（Ａ）の製造方法としては、例えば、前記ポリイソシアネートと前記ポリオールと前記水酸基を有する（メタ）アクリル化合物とを一括にて仕込み製造する方法や、前記ポリイソシアネートと前記ポリオールとを反応させてイソシアネート基末端プレポリマーを得、次いで、前記水酸基を有する（メタ）アクリル化合物とを反応させてウレタンプレポリマー（Ａ）を製造する方法が挙げられるが、反応性を制御できる観点から後者が好ましい。
【００１９】
前記ポリイソシアネートと前記ポリオールとのＮＣＯ／ＯＨ比（モル比）としては、１．１〜５．０の範囲が好ましく、１．４〜４．５の範囲がより好ましい。
【００２０】
前記ウレタンプレポリマー（Ａ）における（メタ）アクリロイル基の含有量は残存イソシアネート基１モルに対して０．０５〜０．５モルの範囲が好ましい。前記（メタ）アクリロイル基の含有量がかかる範囲であれば、接着性の向上効果や硬化塗膜の機械物性がより良好である。
【００２１】
また、前記プレポリマー（Ａ）の残存ＮＣＯ％としては、１〜２０重量％の範囲が好ましく、１〜１０重量％の範囲がより好ましい。
【００２２】
次に、前記ウレタン化合物（Ｂ）について説明する。
【００２３】
前記ポリイソシアネートと前記ポリオールは、前記プレポリマー（Ａ）に使用されるポリイソシアネートとポリオールと同様のものが使用できる。また、前記（Ｂ）に使用できるポリオールとしては、暴露後接着性や耐水接着性の観点から、ポリオキシアルキレンポリオールを使用することが好ましい。
【００２４】
また、前記ポリイソシアネートとポリオールを反応させて得られる末端にイソシアネート基を有するウレタンプレポリマー（ｂ１）は、好ましくは、ＮＣＯ／ＯＨ（モル比）＝１．１〜５．０の範囲、より好ましくは１．４〜４．５の範囲で製造されるものである。
【００２５】
前記Ｎ−２−ヒドロキシアルキルオキサゾリジン（ｂ２）は、例えばホルムアルデヒド、アセトアルデヒド、プロピルアルデヒド、ブチルアルデヒド、ベンズアルデヒド等のアルデヒド類と例えばジエタノールアミン、ジプロパノールアミン等のジヒドロキシアルキルアミン類との公知の縮合反応により得られる化合物である。
【００２６】
前記ポリイソシアネート又はポリイソシアネートとポリオールを反応させて得られる末端にイソシアネート基を有するウレタンプレポリマー（ｂ１）が有するイソシアネート基と、前記Ｎ−２−ヒドロキシアルキルオキサゾリジン（ｂ２）との反応比率（モル比）としては、ＮＣＯ／ＯＨ＝０．９５〜３．０の範囲であることが暴露後接着性や耐水接着性、貯蔵安定性、粘度等の観点から好ましい。
【００２７】
前記ウレタン化合物（Ｂ）は、末端に少なくとも１個以上のオキサゾリジン基を有するものである。前記オキサゾリジン基の数としては、被覆材硬化後の伸張性等の観点から好ましくは１〜３個の範囲である。なお、前記ウレタン化合物（Ｂ）の末端にオキサゾリジン基が１個以上あれば、その他の末端がイソシアネート基であってもよい。
【００２８】
前記ウレタン化合物（Ｂ）の数平均分子量としては、好ましくは５００〜８０００の範囲である。なお、前記ウレタン化合物（Ｂ）の数平均分子量は、ゲル・パーミエーションカラムクロマトグラフィー（示差屈折法、標準ポリスチレン換算、溶離液；テトラヒドロフラン）により測定した値を示す。
【００２９】
なお、本発明においては、末端にイソシアネート基と（メタ）アクリロイル基とを有するウレタンプレポリマー（Ａ）が有するイソシアネート基１モルに対して、ウレタン化合物（Ｂ）のオキサゾリジン環が水により開環して発生するアミノ基及び水酸基との合計モル比が１．１〜１．５の範囲であることが接着性の点から望ましい。ウレタン化合物（Ｂ）の量がかかる範囲を下回る場合は、水で開環して発生する活性水素基のほとんどがイソシアネート基との反応に消費されて残存しないため、上塗り材塗布時に上塗り材と反応して強固な接着性を得ることができない。また、ウレタン化合物（Ｂ）の量がかかる範囲を超える場合には、被覆材塗膜の残存タックが大きくなる。
なお、前記ウレタン化合物（Ｂ）のオキサゾリジン環が水により発生するアミノ基及び水酸基との合計モル比の計算においては、活性水素基（［ＮＨ］、［ＯＨ］）を基準として計算した値を用いる。従って、本発明においては、［ＮＨ］基を有するものであれば［−ＮＨ２］以外のものもアミノ基と呼ぶ。
【００３０】
次に、本発明で使用する（Ｃ）酸触媒について説明する。
【００３１】
前記酸触媒は、前記ウレタン化合物（Ｂ）中のオキサゾリジン基を加水分解するものであり、例えば、硫酸、塩酸、燐酸、炭酸、アルキルベンゼンスルホン酸、安息香酸、サリチル酸、蟻酸、酢酸、マレイン酸、フマル酸等の公知の有機、無機酸及びそれらの塩を挙げることができる。なかでも、良好な硬化性が得られる観点から燐酸、サリチル酸、燐酸塩が好ましい。前記酸触媒の使用量としては、湿気硬化型ウレタン被覆材中の０．００１〜１重量％の範囲であることが好ましい。
【００３２】
次に、本発明の湿気硬化型ウレタン被覆材について説明する。
【００３３】
前記湿気硬化型ウレタン被覆材は、前記プレポリマー（Ａ）と、前記ウレタン化合物（Ｂ）と、前記（Ｃ）酸触媒と、必要に応じてその他の添加剤を含有するものである。
【００３４】
前記その他の添加剤としては、例えば、溶剤、充填剤、顔料、チキソ性付与剤、プロセスオイル、可塑剤、紫外線防止剤、補強材、骨材、有機過酸化物等の硬化剤、硬化促進剤、難燃剤、安定剤等が挙げられる。
【００３５】
前記溶剤としては、例えば、トルエン、キシレン、ターペン、酢酸エチル、メチルエチルケトン、セロソルブアセテート、ノルマルヘキサン等を使用することができる。
【００３６】
前記可塑剤としては、例えば、ジブチルフタレート、ジオクチルフタレート、ジウンデシルフタレート、ジラウリルフタレート、ブチルベンジルフタレート、ジイソデシルフタレート、ジブチルアジペート、ジオクチルアジペート、ジイソノニルアジペート、ジイソノニルアジペート、ジオクチルアゼレート、ジオクチルセバケート等のエステル系可塑剤やトリオクチルホスフェート、トリフェニルホスフェート等の燐酸エステル系可塑剤が挙げられる。
【００３７】
また、本発明の湿気硬化型ウレタン被覆材を塗布する基材（下地材）としては、コンクリート、アスファルト、モルタルなどこれらに類する土木建築物に使用される下地、金属、木材、布帛、プラスチック等が挙げられる。なお、前記基材にプライマー処理を施したものを使用することもできる。また、後述する上塗り材層に使用される被覆樹脂層を基材とすることもできる。
【００３８】
また、本発明の湿気硬化型ウレタン被覆材を用いて得られるプライマー層の上塗り材層（被覆樹脂層）に使用される樹脂としては、不飽和ポリエステル樹脂、ビニルエステル樹脂、ビニルエステルウレタン樹脂、アクリル樹脂、ポリ酢酸ビニル、ウレタン樹脂、酢酸ビニル系共重合体、不飽和ポリエステル（メタ）アクリレート樹脂、エポキシ樹脂、エポキシ（メタ）アクリレート樹脂等を使用することができる。
【００３９】
本発明の湿気硬化型ウレタン被覆材は、防水材、床材、舗装材、シーリング材として有用である。
【実施例】
【００４０】
以下、実施例を用いて本発明をより詳細に説明する。
【００４１】
［合成例１］ウレタンプレポリマー（Ａ−１）の合成
数平均分子量３０００のポリプロピレンエーテルジオール１００ｇ（０．０３３モル）、数平均分子量３０００のポリエチレンプロピレンジオール１００ｇ（０．０３３モル）数平均分子量３０００のポリプロピレントリオール２０ｇ（０．００６７モル）にトリレンジイソシアネート３４．１ｇ（０．１９６モル）を加え窒素気流下で８０℃にて５時間フラスコ中で攪拌しながら反応させた後、２ーヒドロキシエチル（メタ）アクリレート５．２ｇ（０．０４モル）を加えて更に８０℃で８時間反応させ、ＮＣＯ％が３．２３％のウレタンプレポリマー（Ａ−１）を得た。
【００４２】
［合成例２］ウレタンプレポリマー（Ａ−２）の合成
数平均分子量２０００のポリプロピレンエーテルジオール１００ｇ（０．０５モル）、数平均分子量３０００のポリエチレンプロピレンジオール１００ｇ（０．０３３モル）数平均分子量３０００のポリプロピレントリオール３０ｇ（０．０１モル）にトリレンジイソシアネート３８ｇ（０．２１８モル）を加え窒素気流下で８０℃にて５時間フラスコ中で攪拌しながら反応させた後、２ーヒドロキシエチル（メタ）アクリレート４ｇ（０．０３モル）を加えて更に８０℃で８時間反応させ、ＮＣＯ％が３．２５％のウレタンプレポリマー（Ａ−２）を得た。
【００４３】
［合成例３］オキサゾリジン含有ウレタン化合物（Ｂ−１）の合成
数平均分子量１０００のポリエチレンプロピレンエーテルジオール１００ｇ（０．１０モル）とトリレンジイソシアネート８０ｇ（０．４６モル）を反応させＮＣＯ％＝１６．８％のウレタンプレポリマーを得た。次いで、ウレタンプレポリマー１８０ｇにキシレン４０ｇを加えて撹拌しながら、２−イソプロピル３（２ヒドロキシエチル）１，３−オキサゾリジン１１４．５ｇ（０．７２モル）を発熱に注意しながらゆっくりと滴下する。発熱が収まったのを確認した後、７０℃にて８時間撹拌しながら反応させた後に蒸留してウレタン化合物（Ｂ−１）を得た。得られたウレタン化合物（Ｂ−１）をＧＰＣ測定した結果、残存している２−イソプロピル３（２ヒドロキシエチル）１，３−オキサゾリジンの含有率は１％以下であることを確認した。
【００４４】
（実施例１〜３、比較例１〜３）密閉した混合容器内で所定量のウレタンプレポリマー（Ａ）及びウレタン化合物（Ｂ）と乾燥した炭酸カルシウム「ＮＳ−２００」（日東粉化製）１５０部、２エチルヘキシルフタレート４０部、キシレン２０部、酸触媒（Ｃ）としてサリチル酸０．２部及びテレフタル酸とＤＯＰを１：１の重量比で混合し、ロールミキサーを用いて均一に混練したペースト４部を仕込み、均一に混合してウレタン樹脂サンプルを得た。
【００４５】
得られたサンプルを以下に示す各試験に供した。その結果を表１に示す。
【００４６】
［常温硬化性の評価方法］
実施例及び比較例で得られた湿気硬化型ウレタン被覆材を、スレート板（３０×３０ｃｍ）上に１２０ｇ／ｍ２の割合で刷毛にて塗布した後、２３℃×５０％ＲＨの条件で４時間養生し、指で塗膜表面を触り、塗膜表面の硬化状態を観察した。
なお、塗膜が硬化して塗膜の残存タックが少ないものは「○」、
見かけ上は硬化しているが、塗膜の残存タックが大きいものは「△」、
未硬化のものは「×」、
と評価した。
【００４７】
[耐フクレ性の評価方法]
実施例及び比較例で得られた湿気硬化型ウレタンサンプルを、枠で囲ったスレート板（３０×３０ｃｍ）上に２ｋｇ／ｍ２の割合でコテにて塗布し、６０℃×９０％の条件下で硬化させた後、塗膜表面のフクレの有無を確認した。
なお、フクレが認められないものは「○」、
フクレが少し認められるものは「△」、
顕著なフクレがみとめられるものは「×」、
と評価した。
【００４８】
［常態接着性の評価方法〕
実施例及び比較例で得られた湿気硬化型ウレタンサンプルを、スレート板（３０×３０ｃｍ）上に２ｋｇ／ｍ２の割合で塗布した後、室温で７２時間放置し、その上にガラスクロスを補強材として用い二液型ウレタン防水材（「ディックウレタンＮグレー」、ＤＩＣ（株）製）を２ｋｇ／ｍ２の割合で塗布し、室温にて７日間放置して硬化させた。次にこの積層体を２．５ｃｍ幅に切り込みを入れ、塗膜層間の接着性を１８０°ピーリング試験で評価した。
「○」：ウレタン樹脂層の材料破壊。
「×」：ウレタン樹脂塗膜層間の界面破壊。
「△」：ウレタン樹脂の材料破壊と塗膜層間の界面破壊が混在する。
なお、上記において、ウレタン防水材層が材料破壊している場合は、先に材料が破壊す
るため、実際の接着強度は測定できない。
従って、係る場合には、材料破壊した時点での接着強度を記すが、実際の接着強度はそ
れよりも大きい値である。故に、材料破壊している場合の接着強度は、「＞材料破壊した時点での接着強度」と記す。
【００４９】
［暴露後接着性の評価方法］
前記常態接着性の試験において、湿気硬化型ウレタンサンプル塗布後の養生条件を室温で７２時間、更に３５℃×９５％ＲＨの雰囲気下で７日間放置に変更した。室温に戻し、４時間以上養生した後は、二液型ウレタン防水材（「ディックウレタンＮグレー」、ＤＩＣ（株）製）を２ｋｇ／ｍ２の割合で塗布し、室温にて７日間放置して硬化させた。その後、前記常態接着性の測定、評価と同様にして暴露後接着性の評価を行った。
【００５０】
［耐水接着性の評価方法］
耐水接着性は、以下のように測定、評価した。
前記常態接着性試験において得られた、切り込みを入れた積層体を、５０℃水中に７日間浸漬後取り出し、前記常態接着性試験と同様にして１８０°ピーリング試験を行い、耐水接着性を評価した。
【００５１】
【表１】
0005223987.tif 000002
なお、表中の「活性水素モル数」とはウレタンプレポリマー（Ａ）１モルに対してウレタン化合物（Ｂ）が水で開環して発生するアミノ基と水酸基の合計モル数を意味する。
【００５２】
本発明の湿気硬化型ウレタン被覆材である実施例１〜３のものは、暴露後接着性及び耐水接着性に優れることが分かった。また、厚塗りしても硬化時に炭酸ガスによる発泡がなく、更に耐水後の接着性にも優れることが分かった。
【００５３】
一方、比較例１及び２記載のＮＣＯ基とウレタン化合物（Ｂ）が水で開環して発生する活性水素基との比が１：１．１から１：１．５の範囲を外れる組成からなる湿気硬化型ウレタン被覆材は上塗り材塗布までの時間が長く空いた場合の接着性に劣るものであった。
【００５４】
また、比較例３記載のオキサゾリジン化合物を含まない湿気硬化型ウレタン被覆材は暴露後が不良であり、また厚塗り時に塗膜の発泡があり、また接着性に劣るものであった。
【要約】      （修正有）【課題】暴露後接着性に優れる湿気硬化型ウレタン被覆材を提供する。【解決手段】ポリイソシアネートとポリオールと水酸基を有する（メタ）アクリル化合物を反応させて得られる末端にイソシアネート基と（メタ）アクリロイル基とを有するウレタンプレポリマー（Ａ）、ポリイソシアネート又はポリイソシアネートとポリオールを反応させて得られる末端にイソシアネート基を有するウレタンプレポリマー（ｂ１）と、Ｎ−２−ヒドロキシアルキルオキサゾリジン（ｂ２）とを反応させて得られる少なくとも１個以上のオキサゾリジン基を有するウレタン化合物（Ｂ）、及び酸触媒（Ｃ）を含有し、前記ウレタンプレポリマー（Ａ）が有するイソシアネート基１モルに対して、前記ウレタン化合物（Ｂ）のオキサゾリジン環が水により開環して発生するアミノ基及び水酸基との合計モル比が１．１〜１．５の範囲であることを特徴とする湿気硬化型ウレタン被覆材。【選択図】なし